(57)【要約】【課題】液晶ディスプレイ装置（Ｌｉｑｕｉｄ  Ｃｒｙｓｔａｌ  Ｄｉｓｐｌａｙ）に用いられる感光性樹脂組成物及び弾性のある光学シートを提供すること。【解決手段】外部からの衝撃に容易に損傷しないので取扱いが容易であり、不良発生率が減って生産コストの節減及び生産効率の増大を図ることができるうえ、損傷による輝度低下を防止することができる。【選択図】図１
2013531266.tif 000002
【特許請求の範囲】
【請求項１】
基材層と、前記基材層の一面又は両面に形成された多数の立体構造が配列された構造層とを含んでなり、
前記構造層は、立体構造の上面において平面圧子を用いて０．２０３ｍＮ／ｓｅｃの加圧速度で最大圧縮力が１ｇｆ又は２ｇｆとなるまで加圧し、最大圧縮力に到達したときに５秒間停止して圧縮した後に圧縮力を解除した場合、下記数式１で表される弾性回復率が８５％以上であり、エチレンオキサイド基の数が３〜１５の三官能アクリレート化合物を含む硬化性材料から形成されるものである、光学シート。
【数１】
2013531266.tif 000014
（式中、Ｄ１は外部から圧力が加えられて圧入された深さを示し、Ｄ２は外部からの圧力が加えられていない状態の光学シートの高さと、外部からの圧力が除去されて回復したときの光学シートの高さとの差を示す。）
【請求項２】
構造層は酸強度が少なくとも２００ｇのものである、請求項１に記載の光学シート。
【請求項３】
三官能アクリレート化合物が、トリメチロールプロパントリアクリレート、グリセリンプロポキシレーテッドトリアクリレート、及びペンタエリスリトールトリアクリレートの中から選ばれる少なくとも１種の化合物である、請求項１又は２に記載の光学シート。
【請求項４】
数式１で表される弾性回復率が９０％以上のものである、請求項１又は２に記載の光学シート。
【請求項５】
Ｄ１は下記数式２を満足するものであることを特徴とする、請求項１又は２に記載の光学シート。
【数２】
2013531266.tif 000015
（式中、Ｄは外部からの圧力が加えられていない状態の光学シートの高さを示す。）
【請求項６】
Ｄ１は下記数式３を満足するものであることを特徴とする、請求項１又は２に記載の光学シート。
【数３】
2013531266.tif 000016
（式中、Ｄは外部からの圧力が加えられていない状態の光学シートの高さを示す。）
【請求項７】
Ｄ１は下記数式４を満足するものであることを特徴とする、請求項１又は２に記載の光学シート。
【数４】
2013531266.tif 000017
（式中、Ｄは外部からの圧力が加えられていない状態の光学シートの高さを示す。）
【請求項８】
立体構造は、断面が多角形、半円形または半楕円形の多面体状；断面が多角形、半円形又は半楕円形の柱状；及び断面が多角形、半円形又は半楕円形の曲線柱状の中から選ばれた１種以上のパターンを有するものである、請求項１に記載の光学シート。
【発明の詳細な説明】
【技術分野】
【０００１】
本発明は、液晶ディスプレイ（以下、ＬＣＤ（Ｌｉｑｕｉｄ  Ｃｒｙｓｔａｌ  Ｄｉｓｐｌａｙ）という）に用いられる感光性樹脂組成物及び弾性のある光学シートに関する。  
【背景技術】
【０００２】
光学用ディスプレイ素子に採用されるＬＣＤは、外部光源の透過率を調節して画像を表示する間接発光方式であって、光源装置であるバックライトユニットがＬＣＤの特性を決定する重要な部品として使われている。
【０００３】
特に、ＬＣＤパネル製造技術が発展するにつれて、薄くて輝度の高いＬＣＤディスプレイに対する要求が高まり、これによりバックライトユニットの輝度を高めようとする多様な試みが行われてきたが、モニターやＰＤＡ（Ｐｅｒｓｏｎａｌ  Ｄｉｇｉｔａｌ  Ａｓｓｉｓｔａｎｔ）、ノート型パソコンなどの用途に使用される液晶ディスプレイは、少ないエネルギー源から明るい光線を発揮することがその優秀性の尺度であるといえる。よって、ＬＣＤの場合は前面輝度が非常に重要である。
【０００４】
ＬＣＤは、構造上、光拡散層を通過した光が全ての方向に拡散するので、前面に発する光は非常に足りなくなる。よって、少ない消費電力で一層高い輝度を発揮しようとする努力が続けられている。また、ディスプレイの大面積化に伴い、より多くの使用者が眺めることができるように視野角を広めようとする努力が行われている。
【０００５】
このために、バックライトのパワーを高めると、消費電力が大きくなり、熱による電力損失も大きくなる。よって、携帯用ディスプレイの場合は、バッテリーの容量が大きくなり、バッテリーの寿命も短縮される。
【０００６】
これにより、輝度増加のために光に方向性を与える方法が提案されたうえ、このために様々なレンズシートが開発された。その代表的なシートは、プリズム配列を有するもので、すなわち、多数の山と谷を直線状に並んで配列した構造である。
【０００７】
ここで、前記プリズム構造は、正面方向の輝度を向上させるために、４５°内外の傾斜面を有する三角アレイ状の構造をしている。よって、プリズム構造の上部が山の形状になっており、外部からの小さいスクラッチにより山の上部が容易に壊れたり磨耗したりしてプリズム構造物が損傷してしまうという問題があった。同一形態のプリズム構造から出射する角がアレイ毎に同一であるから、三角形の角部位に発生する小さい潰れ、または傾斜面に発生する微細なスクラッチなどによっても、損傷部位と正常部位の出射される光経路の差により輝度が低下し、不良が発生する。したがって、プリズムシートの生産時の微細な不良によっても、位置によっては生産されたプリズムシートの前面を使用しなくなる場合が発生することもある。これは生産性の低下をもたらし、直ちにコストアップにつながる。実際、バックライトモジュールを組み立てる会社においても、プリズムシートの取扱い時のスクラッチによるプリズム構造物の損傷による不良が相当な問題となっている。
【０００８】
また、バックライトユニットへの装着の際に、多数枚のシート及びフィルムの積層作業が行われるが、輝度を増加させるためにプリズムフィルムを複数枚装着することができる。この際、下方のプリズムフィルムの上部と上方のプリズムフィルムの下部とが接し、これによりプリズム構造物が損傷し易くなるという問題点があった。
【０００９】
したがって、このようなプリズム構造物の損傷を防止するために、従来の保護フィルムを積層する場合があった。ところが、ＬＣＤパネルが益々薄くなりつつあり、フィルムを省略し或いは複合機能のシートを使用する趨勢にあり、また、保護フィルムを積層する工程の追加により生産コストが増加するうえ、時間的・物理的効率性が減少するという問題がある。
【００１０】
このような製造時の取扱いによるプリズム構造物の損傷以外にも、ノート型パソコンやＰＤＡなどの携帯用ディスプレイの使用が急速に増加するにつれて、ディスプレイを鞄などに入れて移動する場合が急速に増加している。この際、移動中に走ったり車両が急停車したりするなどによってディスプレイに衝撃が加えられる場合、保護フィルムがあっても、ディスプレイ内に装着されたプリズム構造物の損傷が生じて、画面に影響を及ぼす深刻な問題が発生している。
【００１１】
したがって、外部からの衝撃に柔軟に対処することが可能なプリズム構造物が切実に求められている。
【発明の概要】
【発明が解決しようとする課題】
【００１２】
そこで、本発明の目的は、ディスプレイに適用されたときに外部からの衝撃に影響されないように構造層の損傷を防止することが可能な感光性樹脂組成物及び弾性のある光学シートを提供することにある。
【００１３】
本発明の他の目的は、構造層の損傷を防止して取り扱いが容易な感光性樹脂組成物及び弾性のある光学シートを提供することにある。
【００１４】
本発明の別の目的は、光経路の差による輝度低下を防止してプリズム構造物の機能を保つことが可能な感光性樹脂組成物及び弾性のある光学シートを提供することにある。
【００１５】
本発明の別の目的は、保護フィルムを必要としない弾性のある光学シートを提供することにある。
【００１６】
本発明の別の目的は、不良率を減少させながら生産コストを節減させ且つ生産効率を高めることが可能な弾性のある光学シートを提供することにある。
【課題を解決するための手段】
【００１７】
好適な一具現例として、本発明は、基材層及び前記基材層の一面又は両面に形成された多数の立体構造が配列された構造層を含み、前記構造層は、立体構造の上面において平面圧子を用いて０．２０３ｍＮ／ｓｅｃの加圧速度で最大圧縮力が１ｇｆ又は２ｇｆとなるまで加圧し、最大圧縮力に到達したときに５秒間停止して圧縮した後に圧縮力を解除した場合、下記数式１で表される弾性回復率が８５％以上であり、エチレンオキサイド基の数が３〜１５の三官能アクリラート化合物を含む硬化性材料から形成されるものである、光学シートを提供する。
【数１】
2013531266.tif 000003
式中、Ｄ１は外部から圧力が加えられて圧入された深さを示し、Ｄ２は外部からの圧力が加えられていない状態の光学シートの高さと、外部からの圧力が除去されて回復したときの光学シートの高さとの差を示す。
【００１８】
好適な一具現例に係る光学シートにおいて、構造層は酸強度が少なくとも２００ｇのものであってもよい。
【００１９】
好適な一具現例に係る光学シートにおいて、三官能アクリレート化合物は、トリメチロールプロパントリアクリレート、グリセリンプロポキシレーテッドトリアクリレート、及びペンタエリスリトールトリアクリレートの中から選ばれる少なくとも１種の化合物であってもよい。
【００２０】
好適な一具現例に係る光学シートは、数式１で表される弾性回復率が９０％以上のものであってもよい。
【００２１】
好適な一具現例に係る光学シートにおいて、Ｄ１は、下記数式２を満足するもの、好ましくは下記数式３を満足するもの、さらに好ましくは下記数式４を満足するものであってもよい。
【数２】
2013531266.tif 000004
式中、Ｄは外部からの圧力が加えられていない状態の光学シートの高さを示す。
【数３】
2013531266.tif 000005
式中、Ｄは外部からの圧力が加えられていない状態の光学シートの高さを示す。
【数４】
2013531266.tif 000006
式中、Ｄは外部からの圧力が加えられていない状態の光学シートの高さを示す。
【００２２】
本発明の一具現例において、立体構造は、断面が多角形、半円形または半楕円形の多面体状；断面が多角形、半円形又は半楕円形の柱状；及び断面が多角形、半円形又は半楕円形の曲線柱状の中から選ばれた１種以上のパターンを有するものであってもよい。
【発明の効果】
【００２３】
本発明は、ディスプレイに適用されたときに外部から衝撃が加えられても構造層の損傷を防止することができる。よって、ノート型パソコン、ＰＤＡなどの携帯用ディスプレイの場合でも、鞄に入れて走ったり車両が急停車したりするなどの外部からの衝撃に容易に損傷しないという効果がある。
【００２４】
また、本発明は、構造層の損傷を防止して取扱いが容易であるという効果がある。
【００２５】
また、本発明は、損傷による輝度低下を防止することができ、これにより光学シートの機能を保つことができる。
【００２６】
また、本発明は、保護フィルムが不要であるから、製造工程が簡便であるうえ、生産コストの節減及び生産効率の増大を図ることができる。
【００２７】
しかも、本発明は、製造工程の際にフィルムの積層又は外部からの衝撃に容易に損傷しないため、不良発生率が減少して生産コストの節減及び生産効率の増大を図ることができる。
【図面の簡単な説明】
【００２８】
【図１】酸強度を評価するための方法の模式図である。
【発明を実施するための形態】
【００２９】
以下、本発明をより詳細に説明する。
【００３０】
本発明の一具現例では、基材層、及び前記基材層の一面又は両面に形成された多数の立体構造が配列された構造層を含み、前記構造層は、立体構造の上面において平面圧子を用いて０．２０３ｍＮ／ｓｅｃの加圧速度で最大圧縮力が１ｇｆ又は２ｇｆとなるまで加圧し、最大圧縮力に到達したときに５秒間停止して圧縮した後に圧縮力を解除した場合、下記数式１で表される弾性回復率が８５％以上であり、エチレンオキサイド基の数が３〜１５の三官能アクリレート化合物を含む硬化性材料から形成されるものである、光学シートを提供する。
【数５】
2013531266.tif 000007
式中、Ｄ１は外部から圧力が加えられて圧入された深さを示し、Ｄ２は外部からの圧力が加えられていない状態の光学シートの高さと、外部からの圧力が除去されて回復したときの光学シートの高さとの差を示す。
【００３１】
多数の立体構造が配列された構造層を含む光学シートにおいて、立体構造の断面が多角形の場合、光学シートにおいて上部が山のように尖った形状であるから、外部からの衝撃に容易に損傷しうるが、本発明の光学シートは、このような力が加えられても、弾性を有するうえ、所定の荷重範囲で耐えられる程度の耐スクラッチ性を満足することができる。
【００３２】
このための本発明の光学シートは、構造層の構造化された表面の上面において平面圧子を用いて０．２０３１ｍＮ／ｓｅｃの加圧速度で最大圧縮力が１ｇｆ又は２ｇｆとなるまで加圧し、最大圧縮力に到達したときに５秒間停止して圧縮した後に圧縮力を解除した場合、前記数式１で表される弾性回復率が８５％以上のものが好ましく、さらに好ましくは前記数式１で表される弾性回復率が９０％以上のものである。
【００３３】
本発明の光学シートにおいて、前記のように加圧してから加圧を解除したときに前記の弾性回復率を満足する場合は、外部から衝撃が加えられても、衝撃に柔軟に対処することができる程度の弾性力を有することになり、構造層の損傷を防止することができる。
【００３４】
これに対し、前記光学シートが前記のように加圧してから加圧を解除したときに前記の弾性回復率を満足していない場合は、他のフィルムと接し或いは荷重を受ける場合、構造層の上部が押えられたままに維持されて光学シートとしてのまともな機能を発揮しないおそれがある。
【００３５】
一方、耐スクラッチ性を満足させるために、構造層形成の硬化性材料中にエチレンオキサイド基の数が３〜１５の三官能アクリレート化合物を含む。
【００３６】
三官能アクリレート化合物の中でも、前記範囲内のエチレンオキサイド基の数を有するものは、化合物自体の粘度が５０〜２００ｃｐｓであって、究極的には硬化性組成物の粘度を６００〜８００ｃｐｓ程度までに低めることができて工程性を向上させることができる。その化合物から製造された構造層は、軟性が良くて光学シートへの弾性の付与に適して好ましい。
【００３７】
このような三官能アクリレート化合物の具体的な一例としては、トリメチロールプロパントリアクリレート、グリセリンプロポキシレーテッドトリアクリレート、及びペンタエリスリトールトリアクリレートなどを挙げることができる。
【００３８】
前述したように所定の弾性特性を満足しながら、硬化性材料中にエチレンオキサイド基の数が３〜１５の三官能アクリレート化合物を含むものの構造層は、酸強度が少なくとも２００ｇ以上を示しうる。
【００３９】
具体的な酸強度の測定方法は、後述する実施例に詳細に記載している。
【００４０】
一方、上述した弾性回復率を満足させる構造層を形成することが可能な硬化性材料としては、特に限定があるのではないが、一例として、分子内の柔軟なアルキレングリコール鎖が反復的に連結された２官能性モノマーの構造を持つ分子構造が弾性率を上昇させることができる。特に、構造層用材料として前記化学式１の化合物を含む場合、前記弾性回復率を満足しながら光学的特性を阻害しないこともある。
【化１】
2013531266.tif 000008
式中、Ｒは水素原子又は炭素数１〜１５のアルキル基であり、ｘ、ｙ、ｚは０以上の整数であり、ａ、ｂ、ｃはａ＋ｂ＋ｃ≧４以上の整数であり、或いはａ＋ｂ＋ｃ＜４であれば、ｘ、ｙ及びｚのいずれか一つが３以上である。
【００４１】
前記化学式１の化合物は、分子量が１５０〜１０，０００の化合物であって、分子構造内の柔軟なアルキレンオキサイド鎖の種類及び長さを調節することにより、硬化後の弾性率が上昇しうる。さらに、前記化学式１の化合物は、耐熱性及び耐光性に優れるから、光学シートの構造層を形成する物質として好ましい。
【００４２】
また、本発明の光学シートは、外部からの圧力が加えられて圧入された深さを示す前記Ｄ１が、下記数式２を満足することが好ましく、下記数式３を満足することがさらに好ましく、下記数式４を満足することがよりさらに好ましい。
【数６】
2013531266.tif 000009
式中、Ｄは外部からの圧力が加えられていない状態の光学シートの高さを示す。
【数７】
2013531266.tif 000010
式中、Ｄは外部からの圧力が加えられていない状態の光学シートの高さを示す。
【数８】
2013531266.tif 000011
式中、Ｄは外部からの圧力が加えられていない状態の光学シートの高さを示す。
【００４３】
すなわち、本発明の光学シートは、外部からの圧力が加えられて圧入された深さが、外部からの圧力が加えられていない状態の光学シートの高さに対して１／２０以上となるように柔軟性を有することが、他のフィルムと接し或いは荷重を受ける場合、構造層の上部が正常な模様を保つ上でさらに有利でありうる。
【００４４】
結果として、本発明の光学シートは、荷重を多く受けると、立体的な構造を有する構造層が容易に圧入されるが、圧縮状態が解除されると、最大限元の状態に近く回復するので、外部からの衝撃にも構造層が損傷しない。さらに、耐スクラッチ性を満足することができる。
【００４５】
本発明の光学シートは、前述した弾性回復率を満足するように、前記化学式１の化合物を、構造層を形成する組成物の総重量に対して５〜８０重量％含むことが好ましい。前記化学式１の化合物の含量が５重量％未満であれば、弾性回復率の増加が微々たるものであり、８０重量％以上であれば、光学シートとしての輝度上昇効果が微々たるものでありうる。
【００４６】
一方、前記エチレンオキサイド基の数が３〜１５の三官能アクリレート化合物を、構造層を形成する組成物の総重量に対して３０〜８０重量％含むことが、工程性に容易な粘度及び弾性を実現する上で望ましい。
【００４７】
他に、前記構造層を形成する組成物は、前記化学式１の化合物、及びエチレンオキサイド基の数が制御された三官能アクリレート化合物以外にも、通常の紫外線硬化剤、光開始剤、及び屈折率１．５２以上の高屈折樹脂などをさらに含むことができる。
【００４８】
本発明の光学シートを製造する方法は、特に限定されるものではなく、たとえば、前記  構造層用材料に紫外線硬化剤などの添加剤を添加して紫外線硬化型液状組成物を製造した後、それを基材層にコートして硬化させることにより、光学シートを製造することができる。
【００４９】
一方、本発明の光学シートは、表面が構造化された樹脂硬化層として、複数の立体構造物を有する構造層を含み、構造層は、断面が多角形、半円形または半楕円形の多面体状；断面が多角形、半円形又は半楕円形の柱状；及び断面が多角形、半円形又は半楕円形の曲線柱状から選ばれた１種又は２種以上の組み合わせの形状であってもよい。
【００５０】
また、平面視において、少なくとも一つの同心円状に配列された構造を有しながら、
同心円に沿って山と谷が形成された構造を有する場合も含む。
【００５１】
構造層の断面が多角形の場合、頂点の角度によって輝度と光視野角の特性変化が激しいので、集光による輝度と光視野角を考慮して頂点の角度が８０〜１００°であることが有利であり、８５〜９５°であることがさらに有利である。
【００５２】
前記光学シートの基材層は、ポリエチレンテレフタレート、ポリエチレンナフタレート、ポリカーボネート、ポリスチレン、ポリメタクリレート、ポリメチルメタクリレート、ポリアクリレート、ポリイミド、及びポリアミドよりなる群から選ばれる少なくとも１種の物質から形成され、光拡散粒子をさらに含んで凸凹のある構造を形成することもできる。
【実施例】
【００５３】
以下、本発明の実施例としてさらに詳細に説明する。本発明の範囲はこれらの実施例に限定されない。
【００５４】
アクリレートオリゴマーの製造例
合成例
ＨＯ−［ＣｚＨ２ｚＯ］ｃ−［ＣｙＨ２ｙＯ］ｂ−［ＣｘＨ２ｘＯ］ａ−Ｈ化合物の１モルとＣＨ２＝ＣＨ（Ｒ）ＣＯＣｌの２．２モルとを反応容器を用いてテトラヒドロフランの溶媒存在下で約５時間還流反応させることにより所望の構造の化合物を合成することができ、反応後に未反応のＣＨ２＝ＣＨ（Ｒ）ＣＯＣｌと溶媒を濾過装置を用いて濾過し、減圧蒸留した後、除去して前記化学式１の構造を合成した。この際、前記化合物の変数を下記表１のとおりにして合成した。
【００５５】
【表１】
2013531266.tif 000012
【００５６】
光学シートの製造
実施例１〜１４
全体組成１００重量部に対して、前記合成例１〜１４で製造して得たアクリレート３０重量部、ビスフェノールＡ型ジアクリレート（Ｍ−２１００、韓国ミウォン社）３５重量部、トリメチロールプロパントリアクリレート（６個のエチレンオキサイド基）３０重量部、光開始剤としての２，４，６−トリメチルベンゾイルジフェニルホスフィンオキサイド１．５重量部、光開始剤としてのメチルベンゾイルホルメート１．５重量部、及び添加剤としてのセバシン酸ビス（１，２，２，６，６−ペンタメチル−４−ピペリジル）（ｂｉｓ（１，２，２，６，６−ｐｅｎｔａｍｅｔｈｙｌ−４−ｐｉｐｅｒｉｄｙｌ）ｓｅｂａｃａｔｅ）２．０重量部を混合して６０℃で１時間混合することにより、組成物を製造した。その後、基材層としてのポリエチレンテレフタレート（ＫＯＬＯＮ社、厚さ１８８μｍ）の一面に塗布して３５℃のプリズム状ローラーのフレーム上に置き、紫外線照射装置（Ｆｕｓｉｏｎ社、６００Ｗａｔｔ／ｉｎｃｈ２（約９３Ｗａｔｔ／ｃｍ２））にＤ型バルブを取り付けて基材層の方向から９００ｍＪ／ｃｍ２を照射し、プリズム頂角９０°、ピッチ５０μｍ及び高さ２７μｍの線形三角プリズムを形成させて光学シートを製造した（Ｄ＝２１５μｍ）。
【００５７】
実施例１５
前記合成例３を適用した実施例３の組成を用いて、断面半円形、ピッチ５０μｍ及び高さ２７μｍのレンチキュラーレンズを形成させて光学シートを製造した。
【００５８】
実施例１６
前記合成例３を適用した実施例３の組成を用いて、断面半楕円形、ピッチ５０μｍ及び高さ２７μｍの線形ラレンズを形成させて光学シートを製造した。
【００５９】
実施例１７
前記合成例３を適用した実施例３の組成を用いて、断面五角形、頂角９５°、ピッチ５０μｍおよび高さ２７μｍの線形ラレンズを形成させて光学シートを製造した。
【００６０】
実施例１８
前記合成例３を適用した実施例３の組成を用いて、断面半円形、ピッチ５０μｍ及び高さ２７μｍの波状配列のプリズムを形成させて光学シートを製造した。
【００６１】
実施例１９
三官能アクリレート化合物として、エチレンオキサイド基の数が１０個のトリメチロールプロパントリアクリレート化合物を使用した以外は、実施例１と同様にして光学シートを製造した。
【００６２】
実施例２０
三官能アクリレート化合物として、エチレンオキサイド基の数が１５個のトリメチロールプロパントリアクリレート化合物を使用した以外は、実施例１と同様にして光学シートを製造した。
【００６３】
実施例２１
三官能アクリレート化合物として、エチレンオキサイド基の数が６個のグリセリンプロポキシレーテッドトリアクリレート化合物を使用した以外は、実施例１と同様にして光学シートを製造した。
【００６４】
実施例２２
三官能アクリレート化合物として、エチレンオキサイド基の数が６個のペンタエリスリトールトリアクリレート化合物を使用した以外は、実施例１と同様にして光学シートを製造した。
【００６５】
比較例１
光学シートとして３Ｍ社のＢＥＦ  ＩＩＩプリズムフィルムを使用した（Ｄ＝２１５μｍ）。
【００６６】
比較例２
光学シートとしてＤＵＳＡＮ社のＢｒｔｉｅ−２００プリズムフィルムを使用した（Ｄ＝２１５μｍ）。
【００６７】
比較例３
光学シートとしてＬＧ社のＬＥＳ−Ｔ２プリズムフィルムを使用した（Ｄ＝２２０μｍ）。
【００６８】
前記各実施例及び比較例において、光学シートの酸強度を次のとおり測定した。結果は下記表２に示す。
【００６９】
（１）酸強度の評価
図１に示したような形で、評価光学シートを測定器に固定させる。
【００７０】
図１において、（１）はアップシート（ｕｐ  ｓｈｅｅｔ）  （２５％  Ｈａｚｅ  ｐｏｌ．）、（２）は評価シート（実施例及び比較例のシート、移動方向に対してｖｅｒｔｉｃａｌ  ｃｕｔｔｉｎｇ）、（３）は移動受け台（ガラス板、移動速度３０ｃｍ／ｍｉｎ）、（４）は分銅（１０ｇ、５０ｇ積層使用、接触部位の半径２０ｍｍ）、（５）は測定器（東洋精器工業製、摩擦計数測定器）である。
【００７１】
まず、測定試料（（２））を構造層が上部にくるようにして、移動受け台（（３））上に正位置させてテープによって固定する。次に、アップシート（（１））のＨａｚｅ処理面が構造層と向かい合うようにして測定器の掛け金に固定する。その後、分銅（（４））をアップシート（（１））の上部に積層し、一定の速度で移動受け台（（３））を移動する。
【００７２】
評価結果は、次のとおり確認する。
１．肉眼観察して損傷部位を確認する。
２．ＢＬＵ（導光板／拡散シート）点灯の後に試料をのせて損傷を確認する。
３．微細損傷の場合、顕微鏡／ＳＥＭで確認する。
４．損傷が観察されていない最大の分銅重量で酸強度を定義する。
【００７３】
（２）Ｄ１及び弾性回復率
実施例及び比較例で製造された光学シートのＤ１及び弾性回復率を日本の島津製作所の微小圧縮硬度計（Ｓｈｉｍａｄｚｕ  ＤＵＨ−Ｗ２０１Ｓ）によって「Ｌｏａｄ−Ｕｎｌｏａｄ  ｔｅｓｔ」項目を用いて測定した。直径５０μｍの平面圧子の中央部分に光学シート構造層における山状の尖った部分がくるように位置させた後、次の条件でＤ１及び弾性回復率を５回繰り返し測定し、平均値を求めて下記表２に示した。
【００７４】
［測定条件１］
ａ．加えられる最大圧縮力：１ｇｆ（＝９．８０７ｍＮ）
ｂ．時間当たり加えられる圧縮力：０．２０３１ｍＮ／ｓｅｃ
ｃ．最大圧縮力における停止時間：５ｓｅｃ
［測定条件２］
ａ．加えられる最大圧縮量：２ｇｆ（＝１９．６１５ｍＮ）
ｂ．時間当たり加えられる圧縮力：０．２０３１ｍＮ／ｓｅｃ
ｃ．最大圧縮力における停止時間：５ｓｅｃ
【００７５】
【表２】
2013531266.tif 000013
【図１】
2013531266.tif 000018
【国際調査報告】
2013531266.tif 000019
2013531266.tif 000020